【手続補正書】
【提出日】平成17年11月24日(2005.11.24)
【手続補正１】
【補正対象書類名】明細書
【補正対象項目名】特許請求の範囲
【補正方法】変更
【補正の内容】
【特許請求の範囲】
【請求項１】
（ｉ）プラスチックを含む識別物に所定の波数の赤外線を入射し、かつ、前記識別物において全反射した前記赤外線の強度を測定することによって第１の赤外吸収スペクトルを得る工程と、
（ii）前記第１の赤外吸収スペクトルと、所定の物質群に対して測定した赤外吸収スペクトル群との照合を行うことによって、前記識別物に含まれるプラスチックを識別する工程とを含み、
前記所定の物質群は、プラスチックを含む物質群であり、
前記赤外吸収スペクトル群の各赤外吸収スペクトルは、それぞれ、前記所定の物質群に含まれる各物質に所定の波数の赤外線を入射し、かつ、前記物質において全反射した前記赤外線の強度を測定することによって得られた赤外吸収スペクトルであり、
前記照合は、前記第１の赤外吸収スペクトルの識別に用いる波数領域のピークの有無と前記波数領域の２つの波数のピーク強度の割合と、前記赤外吸収スペクトル群の各赤外吸収スペクトルの前記波数領域のピークの有無と前記波数領域の２つの波数のピーク強度の割合とを比較することによって行われるプラスチックの識別方法。
【請求項２】
前記（ｉ）の工程が、
（ｉ−ａ）前記識別物から試験片をサンプリングする工程と、
（ｉ−ｂ）前記試験片に所定の波数の赤外線を入射し、かつ、前記試験片において全反射した前記赤外線の強度を測定することによって前記第１の赤外吸収スペクトルを得る工程とを含む請求項１に記載のプラスチックの識別方法。
【請求項３】
前記（ｉ）の工程が、
（ｉ−Ａ）前記識別物から試験片をサンプリングする工程と、
（ｉ−Ｂ）前記試験片における、前記識別物の表面に相当する第１の面に所定の波数の赤外線を入射し、かつ、前記第１の面において全反射した前記赤外線の強度を測定することによって第２の赤外吸収スペクトルを得る工程と、
（ｉ―Ｃ）前記試験片における、前記サンプリングの際に外部に露出した第２の面に所定の波数の赤外線を入射し、かつ、前記第２の面において全反射した前記赤外線の強度を測定することによって前記第１の赤外吸収スペクトルを得る工程とを含み、
前記（ii）の工程が、前記第２の赤外吸収スペクトルと、所定の物質群に対して測定した赤外吸収スペクトル群との照合を行う工程をさらに含むことを特徴とする請求項１に記載のプラスチックの識別方法。
【請求項４】
前記（ii）の工程において、
前記第１の赤外吸収スペクトルが、波数１３６８ｃｍ-1から１３７６ｃｍ-1の範囲および波数１０２３ｃｍ-1から１０３１ｃｍ-1の範囲にピークを有し、
かつ、
波数１０００ｃｍ-1から１００８ｃｍ-1の範囲に存在する最大ピーク強度を、波数１０２３ｃｍ-1から１０３１ｃｍ-1の範囲に存在する最大ピーク強度で割った値が、０．５以下である場合に、
前記識別物が、テトラブロモビスフェノールＡ系難燃剤を含まないポリスチレンであると識別する請求項１に記載のプラスチックの識別方法。
【請求項５】
前記（ii）の工程において、
前記第１の赤外吸収スペクトルが、波数１３６８ｃｍ-1から１３７６ｃｍ-1の範囲および波数１０２３ｃｍ-1から１０３１ｃｍ-1の範囲にピークを有し、
かつ、
波数１３４８ｃｍ-1から１３５６ｃｍ-1の範囲にピークを有さず、
かつ、
波数１０００ｃｍ-1から１００８ｃｍ-1の範囲に存在する最大ピーク強度を、波数１０２３ｃｍ-1から１０３１ｃｍ-1の範囲に存在する最大ピーク強度で割った値が、０．５以下である場合に、
前記識別物が、難燃剤を含まないポリスチレンであると識別する請求項１に記載のプラスチックの識別方法。
【請求項６】
前記（ii）の工程において、
前記第１の赤外吸収スペクトルが、波数１３４９ｃｍ-1から１３５７ｃｍ-1の範囲および波数１０２３ｃｍ-1から１０３１ｃｍ-1の範囲にピークを有し、
かつ、
波数９０７ｃｍ-1から９１５ｃｍ-1の範囲にピークを有さず、
かつ、
波数１０００ｃｍ-1から１００８ｃｍ-1の範囲に存在する最大ピーク強度を、波数１０２３ｃｍ-1から１０３１ｃｍ-1の範囲に存在する最大ピーク強度で割った値が、０．５以下である場合に、
前記識別物が、デカブロ系難燃剤を含むポリスチレンであると識別する請求項１に記載のプラスチックの識別方法。
【請求項７】
前記（ii）の工程において、
前記第１の赤外吸収スペクトルが、波数１０００ｃｍ-1から１００８ｃｍ-1の範囲および波数１０２３ｃｍ-1から１０３１ｃｍ-1の範囲にピークを有し、
かつ、
波数１０００ｃｍ-1から１００８ｃｍ-1の範囲に存在する最大ピーク強度を、波数１０２３ｃｍ-1から１０３１ｃｍ-1の範囲に存在する最大ピーク強度で割った値が、０．５以上である場合に、
前記識別物が、テトラブロモビスフェノールＡ系難燃剤を含むポリスチレンであると識別する請求項１に記載のプラスチックの識別方法。
【請求項８】
前記（ii）の工程において、
前記第１の赤外吸収スペクトルが、波数１３５６ｃｍ-1から１３６４ｃｍ-1の範囲、波数１２２７ｃｍ-1から１２３５ｃｍ-1の範囲、波数１０８５ｃｍ-1から１０９３ｃｍ-1の範囲および波数１０２３ｃｍ-1から１０３１ｃｍ-1の範囲にピークを有し、
かつ、
波数１０００ｃｍ-1から１００８ｃｍ-1の範囲に存在する最大ピーク強度を、波数１０２３ｃｍ-1から１０３１ｃｍ-1の範囲に存在する最大ピーク強度で割った値が、０．５以下である場合に、
前記識別物が、トリアジン系難燃剤を含むポリスチレンであると識別する請求項１に記載のプラスチックの識別方法。
【請求項９】
前記（ii）の工程において、
前記第１の赤外吸収スペクトルが、波数１３６９ｃｍ-1から１３７７ｃｍ-1の範囲、波数１１３７ｃｍ-1から１１４５ｃｍ-1の範囲、波数７４２ｃｍ-1から７５０ｃｍ-1の範囲および波数１０２３ｃｍ-1から１０３１ｃｍ-1の範囲にピークを有し、
かつ、波数１０００ｃｍ-1から１００８ｃｍ-1の範囲に存在する最大ピーク強度を、波数１０２３ｃｍ-1から１０３１ｃｍ-1の範囲に存在する最大ピーク強度で割った値が、０．５以下である場合に、
前記識別物が、エチレンビス系難燃剤を含むポリスチレンであると識別する請求項１に記載のプラスチックの識別方法。
【請求項１０】
前記（ii）の工程の後に、
（ｘ）前記第１の赤外吸収スペクトルのピークから、前記識別物に含まれていると識別されたプラスチックの赤外吸収スペクトルのピークを除くことによって、第３の赤外吸収スペクトルを得る工程と、
（ｙ）前記第３の赤外吸収スペクトルと、前記赤外吸収スペクトル群との照合を行うことによって、前記識別物の表面に付着している付着物を識別する工程とをさらに含む請求項１に記載のプラスチックの識別方法。
【請求項１１】
前記（ｉ）の工程の後に、
（Ｘ）前記第２の赤外吸収スペクトルのピークから、前記第１の赤外吸収スペクトルのピークを除くことによって、第４の赤外吸収スペクトルを得る工程と、
（Ｙ）前記第４の赤外吸収スペクトルと、前記赤外吸収スペクトル群との照合を行うことによって、前記識別物の表面に付着している付着物を識別する工程とをさらに含む請求項３に記載のプラスチックの識別方法。
【請求項１２】
前記（ｉ）の工程の後に、
（ｓ）前記第１の赤外吸収スペクトルにおける波数４００ｃｍ-1から７０００ｃｍ-1の範囲のピーク面積Ｄ1を求める工程と、
（ｔ）前記第２の赤外吸収スペクトルにおける波数４００ｃｍ-1から７０００ｃｍ-1の範囲のピーク面積Ｄ2を求める工程と、
（ｕ）前記Ｄ2を前記Ｄ1で除した値Ｄを求める工程とをさらに含む請求項３に記載のプラスチックの識別方法。
【請求項１３】
前記（ii）の工程の後に、
（Ｓ）前記第１の赤外吸収スペクトルにおける、波数２７５０ｃｍ-1付近のピークと波数３１４０ｃｍ-1付近のピークとを直線で結び、第１の赤外吸収スペクトル上に第１のベースラインを設定する工程と、
（Ｔ）前記第１の赤外吸収スペクトルにおける、波数３６６３ｃｍ-1付近のピークと波数３７９１ｃｍ-1付近のピークとを直線で結び、第１の赤外吸収スペクトル上に第２のベースラインを設定する工程と、
（Ｕ）前記第１の赤外吸収スペクトルにおける、波数２９２０ｃｍ-1付近のピーク強度をＨ1、波数３７５０ｃｍ-1付近のピーク強度をＨ2とし、前記Ｈ2を前記Ｈ1で除した値Ｈを求める工程とをさらに含む請求項１に記載のプラスチックの識別方法。
ただし、前記Ｈ1は、前記第１のベースラインに対する前記第１の赤外吸収スペクトルのピーク強度であり、前記Ｈ2は、前記第２のベースラインに対する前記第１の赤外吸収スペクトルのピーク強度である。
【手続補正２】
【補正対象書類名】明細書
【補正対象項目名】００１０
【補正方法】変更
【補正の内容】
【００１０】
【課題を解決するための手段】
上記目的を達成するため、本発明におけるプラスチックの識別方法は、
（ｉ）プラスチックを含む識別物に所定の波数の赤外線を入射し、かつ、前記識別物において全反射した前記赤外線の強度を測定することによって第１の赤外吸収スペクトルを得る工程と、
（ii）前記第１の赤外吸収スペクトルと、所定の物質群に対して測定した赤外吸収スペクトル群との照合を行うことによって、前記識別物に含まれるプラスチックを識別する工程とを含み、
前記所定の物質群は、プラスチックを含む物質群であり、
前記赤外吸収スペクトル群の各赤外吸収スペクトルは、それぞれ、前記所定の物質群に含まれる各物質に所定の波数の赤外線を入射し、かつ、前記物質において全反射した前記赤外線の強度を測定することによって得られた赤外吸収スペクトルであり、
前記照合は、前記第１の赤外吸収スペクトルの識別に用いる波数領域のピークの有無と前記波数領域の２つの波数のピーク強度の割合と、前記赤外吸収スペクトル群の各赤外吸収スペクトルの前記波数領域のピークの有無と前記波数領域の２つの波数のピーク強度の割合とを比較することによって行われるプラスチックの識別方法。
【手続補正３】
【補正対象書類名】明細書
【補正対象項目名】００１２
【補正方法】変更
【補正の内容】
【００１２】
上記識別方法では、前記（ｉ）の工程が、
（ｉ−Ａ）前記識別物から試験片をサンプリングする工程と、
（ｉ−Ｂ）前記試験片における、前記識別物の表面に相当する第１の面に所定の波数の赤外線を入射し、かつ、前記第１の面において全反射した前記赤外線の強度を測定することによって第２の赤外吸収スペクトルを得る工程と、
（ｉ―Ｃ）前記試験片における、前記サンプリングの際に外部に露出した第２の面に所定の波数の赤外線を入射し、かつ、前記第２の面において全反射した前記赤外線の強度を測定することによって前記第１の赤外吸収スペクトルを得る工程とを含み、
前記（ii）の工程が、前記第２の赤外吸収スペクトルと、所定の物質群に対して測定した赤外吸収スペクトル群との照合を行う工程をさらに含んでいてもよい。